(57)【要約】【課題】この発明は、カールが少なくプリンタ印字時での搬送トラブルを防止することができる高米坪の塗工タイプインクジェット用紙に関するものである。【解決手段】塗工タイプの高米坪のインクジェット用紙において、前記インクジェット用紙の米坪が１５０ｇ／ｍ２以上であって、光学式配向性試験機（ＦＯＴ）で測定したインク受理層を設けてある面の前記インク受理層を除去した基紙の繊維配向比を１．８以下、前記インク受理層の反対側の面の繊維配向比と前記インク受理層の繊維配向比との比率を１．２以下に設定して成ることを特徴とするインクジェット用紙。【選択図】なし【特許請求の範囲】
【請求項１】
塗工タイプの高米坪のインクジェット用紙において、前記インクジェット用紙の米坪が１５０ｇ／ｍ２以上であって、光学式配向性試験機（ＦＯＴ）で測定したインク受理層を設けてある面の前記インク受理層を除去した基紙の繊維配向比を１．８以下、前記インク受理層の反対側の面の繊維配向比と前記インク受理層の繊維配向比との比率を１．２以下に設定して成ることを特徴とするインクジェット用紙。
【請求項２】
前記インクジェット用紙における原料のパルプフリーネスは３００ｃｃ以上である請求項１に記載のインクジェット用紙。
【請求項３】
前記インクジェット用紙は重量灰分で２〜５％の填料を含む請求項１または２に記載のインクジェット用紙。
【請求項４】
前記インクジェット用紙に５〜１５ｇ／ｍ２の顔料が塗布されている請求項１乃至３のいずれかに記載のインクジェット用紙。
【発明の詳細な説明】
【技術分野】
【０００１】
この発明は、カールが少なくプリンタ印字時のトラブルを防止することができる高米坪の塗工タイプインクジェット用紙に関するものである。
【背景技術】
【０００２】
水性インクで印字するインクジェット方式プリンタは、カラー化が容易であること等に加えて、画像が鮮明であるといった様々な特徴を有することから近年急速に普及している。
【０００３】
インクジェット方式プリンタの性質上、インクジェット用紙には、インク吸収性が良く、インク滴が用紙の表面或いは内部に必要以上に拡散浸透しないという性質を有することが要求される。そのため、例えば特許文献１のように、インクジェット用紙における塗工タイプの基シートの表面及び裏面に異なる塗料を塗布し、一方をインク受理層として、上述した性質を有するインクジェット用紙を提案している。
【０００４】
しかし、基シートに紙を使用する場合には、外気の湿度、温度の変化により、カール（紙面の湾曲）が発生しやすく、プリンタ印字時の搬送性の低下といった問題があった。
【０００５】
この問題を解決するため、例えば、特許文献２では、アルミナ又はアルミナ水和物を含有する多孔質層を基紙上に設けることによって、コックリング（紙面の波うち）の発生がないインクジェット用紙を提案している。
【０００６】
しかし、高米坪の用紙の場合は、普通紙に比べてカールや搬送性の低下といった問題が顕著であり、特許文献１、２の方法では高米坪の用紙のカールあるいはコックリングを改善することができないといった問題があった。また、高米坪の用紙は主に額装用として使用する場合が多く、インクジェット方式プリンタで印字後も見栄えが悪く、保管や鑑賞がしにくいといった問題があった。
【特許文献１】特開平１１−１０５４１２号公報
【特許文献２】特開２００１−６３２０６号公報
【発明の開示】
【発明が解決しようとする課題】
【０００７】
本発明は、上述したような実情に鑑みてなされたものであり、本発明は、高米坪のインクジェット用紙であって、カールやコックリングを防止し、プリンタ印字時の搬送性等のトラブルを防止したインクジェット用紙を提供することを目的とする。
【課題を解決するための手段】
【０００８】
本発明の上記目的は、塗工タイプの高米坪のインクジェット用紙において、前記インクジェット用紙の米坪が１５０ｇ／ｍ２以上であって、光学式配向性試験機（ＦＯＴ）で測定したインク受理層を設けてある面の前記インク受理層を除去した基紙の繊維配向比を１．８以下、前記インク受理層の反対側の面の繊維配向比と前記インク受理層の繊維配向比との比率を１．２以下に設定して成るインクジェット用紙を提供することによって達成される。
【０００９】
また、本発明の上記目的は、前記インクジェット用紙における原料のパルプフリーネスは３００ｃｃ以上であるインクジェット用紙を提供することによって、また、前記インクジェット用紙は重量灰分で２〜５％の填料を含むインクジェット用紙を提供することによって、さらにまた、前記インクジェット用紙に５〜１５ｇ／ｍ２の顔料が塗布されているインクジェット用紙を提供することによって、より効果的に達成される。
【発明の効果】
【００１０】
本発明に関わる米坪が１５０ｇ／ｍ２以上の高米坪のインクジェット用紙によれば、繊維配向比、繊維配向比の比率を制御することにより、カールあるいはコックリングがなくなり、印字中の搬送性を向上させることができる。さらには、用紙原料のパルプフリーネスを３００ｃｃ以上にすることにより、カールを防止することができる。填料が重量灰分で２〜５％で、顔料が５〜１５ｇ／ｍ２を塗布することにより、印字後の見栄え、鑑賞のしやすさを向上させることができる。
【発明を実施するための最良の形態】
【００１１】
本発明における高米坪のインクジェット用紙の米坪は、その上限値は特に限定されないが、本発明者等の鋭意研究によれば、このインクジェット用紙の米坪は１５０〜２００ｇ／ｍ２であることが好ましいことが判明している。この米坪が１５０ｇ／ｍ２より少ないインクジェット用紙（低米坪のインクジェット用紙）の場合には、高米坪のインクジェット用紙特有の搬送性の低下をきたし、インクジェット方式プリンタで印字後の見栄えが悪く、保管や鑑賞がしにくいといった問題が少ないため、以下に詳述する繊維配向比等を調整しても、本発明によって得られる効果と同等の効果を得ることができない。
【００１２】
本発明における繊維配向比とは、パルプ繊維の並び方を数値化したものである。この繊維配向比の測定には、様々な測定法があるが、本発明における高米坪のインクジェット用紙の繊維配向比は、株式会社東洋精機製作所製の光学式配向性試験機（ＦＯＴ）によって測定を行って得たものである。具体的には、用紙の目に対して方向を１度ごとに変えて反射強度を測定し、反射強度の最大値と最小値との比率を繊維配向比としている。
【００１３】
繊維配向比の調節は、インクジェット用紙の製造工程において、原料噴出速度（ジェットスピード）とワイヤー速度の比（Ｊ／Ｗ値）を変更すること、及びリップ開度を変更することにより制御することができる。
【００１４】
本発明の本発明の高米坪のインクジェット用紙のインク受理層側の繊維配向比と反対面の繊維配向比の比率（反対面／インク受理層側）が１．２以下であることが好ましい。繊維配向比の比率を１．２以下にすることにより、本発明の高米坪のインクジェット用紙のカールあるいはコックリングを防止することができる。
【００１５】
また、高米坪のインクジェット用紙のインク受理層を除去した基紙の繊維配向比は１．８以下であることが好ましい。インク受理層を除去した基紙の繊維配向比が１．８より大きいと、カールの発生を防止することができない場合がある。
【００１６】
インク受理層に使用される顔料の塗布量は、５〜１５ｇ／ｍ２が好ましく、１２〜１４ｇ／ｍ２がより好ましい。顔料の塗布量が５ｇ／ｍ２より少ないと印字の濃度、色彩性、鮮明性が低くなり、良好な画像が得られない。また、顔料の塗布量が１５ｇ／ｍ２より多いと塗工又は含浸後の乾燥工程における乾燥負荷が高まり、塗工又は含浸速度の低下に伴う生産性の低下ばかりでなく、高負荷の乾燥では、インク受理層を構成する塗被組成物中のバインダーが蒸発する溶媒と共にインク受理層の表面に移動して、その表面の空隙量を低下させることにより、印字時に地汚れ等が発生する場合がある。また、必要に応じて、顔料を基紙の両面に塗布しても良い。
【００１７】
インク受理層に使用される顔料は、例えば、軽質炭酸カルシウム、重質炭酸カルシウム、カオリン、タルク、硫酸カルシウム、硫酸バリウム、二酸化チタン、酸化亜鉛、硫化亜鉛、炭酸亜鉛、サチンホワイト、珪酸アルミニウム、珪藻土、珪酸カルシウム、珪酸マグネシウム、合成非晶質シリカ、コロイダルシリカ、コロイダルアルミナ、擬ベーマイト、吸い酸化アルミニウム、アルミナ、リトポン、ゼオライト、加水ハロイサイト、炭酸マグネシウム、水酸化マグネシウム等の白色無機顔料、スチレン系プラスチックピグメント、アクリル系プラスチックピグメント、ポリエチレン、マイクロカプセル、尿素樹脂、メラミン樹脂等の有機顔料等が適宜使用され、単独で使用してもよいが複数組合せて使用してもよい。
【００１８】
また、バインダーとしては、例えば、ポリビニルアルコール、ポリビニルピロリドン、ポリ酢酸ビニル、酸化澱粉、エーテル化澱粉、陽性化澱粉、ウレタンのエステル化澱粉、デキストリン等の澱粉類、カルボキシメチルセルロース、ヒドロキシエチルセルロース等のセルロース誘導体、カゼイン、合成タンパク、大豆タンパク等のタンパク質類、スチレン、ブタジエン共重合体ラテックス、アクリル酸エステル及び／又はメタクリル酸エステルの重合体又は共重合体ラテックス等のアクリル系ラテックス、エチレン・酢酸ビニル重合体ラテックス等のビニル系重合体ラテックス、これらの各種重合体ラテックスをカルボキシル基等の官能基含有単量体で変性したアルカリ部分溶解性又は非溶解性のラテックス等のバインダーを適宜使用でき、単独で使用しても良いが、複数組合せて使用しても良い。
【００１９】
さらに、分散剤、潤滑剤、増粘剤、消泡剤、耐水化剤、着色剤等の種々の助剤を使用目的に応じて適宜配合することができる。
【００２０】
本発明におけるパルプフリーネスとは、ＪＩＳ  Ｐ  ８１２１のカナダ標準ろ水度試験方法によって測定される値である。
【００２１】
カールの防止という観点から、パルプフリーネスの値は大きいほど好ましく、繊維の伸縮性はパルプフリーネスの値が大きいほど伸縮しにくくなる。繊維が伸縮しにくくなるとカールやコックリングを好適に防止することができる。従って、本発明の高米坪のインクジェット用紙のパルプフリーネスの値は３００ｃｃ以上が好ましい。
【００２２】
本発明の高米坪のインクジェット用紙は、填料の重量灰分を２〜５％となるようにすると好ましい。填料の重量灰分を２〜５％にすることにより、インクの裏抜けが防止され、かつ、繊維間結合が弱まるためカールが抑制される。
【００２３】
填料の重量灰分を２％より小さくするとにすると、高米坪のインクジェット用紙の不透明度が向上せず、印字の際にインクが裏抜けしてしまうことがあるので好ましくない。
【００２４】
また、填料の重量灰分を５％より大きくするとにすると、剛度が低下しやすく、紙粉発生量が増加するため、好ましくない。
【００２５】
本発明の高米坪のインクジェット用紙に用いることができる填料としては、例えば、炭酸カルシウム、タルク、カオリン、焼成カオリン、クレー、焼成クレー、水酸化アルミニウム、二酸化チタン、珪酸マグネシウム、硫酸マグネシウム、アルミノ珪酸塩、シリカ、パイロフェライト、セリサイト、ベントナイト等の鉱物質填料やポリスチレン樹脂微粒子、尿素ホルマリン樹脂微粒子及び熱膨張性微小中空粒子やその他有機系填料が適宜使用され、単独で使用してもよいが複数組合せて使用してもよい。なお、安価であるという点からタルク又は炭酸カルシウムを使用するのが好ましい。
【００２６】
本発明の高米坪のインクジェット用紙は、基紙が１層であっても、２層、又はそれ以上の層であってもよい。また、高米坪のインクジェット用紙の原料も特に限定されず、例えば、広葉樹クラフトパルプ（ＬＢＫＰ）、ダグラスファー、ラジアータパイン、杉、松等の針葉樹、ユーカリ、オーク等の広葉樹を主原料にしたクラフトパルプ（ＫＰ）、セミケミカルパルプ（ＳＣＰ）、砕木パルプ（ＧＰ）、ケミグランドパルプ（ＣＧＰ）、リファイナーグランドパルプ（ＲＧＰ）、ディインクングパルプ（ＤＩＰ）、ウエストパルプ（ＷＰ）等を使用することができる。なお、高米坪のインクジェット用紙の作製方法についても特に限定されない。
【００２７】
本発明の高米坪のインクジェット用紙は、サイズ剤等を任意に塗布することも可能である。
【実施例】
【００２８】
以下、本発明に係る高米坪のインクジェット用紙の効果を確認するために、以下のような試料を作製し、カール挙動性及び搬送性を評価する試験を行った。なお、本発明はこれらに限定されるものではない。
【００２９】
本発明に係る６種類の高米坪のインクジェット用紙（以下、試料１乃至試料６とする）と、試料１乃至試料６と比較検討するための３種類の高米坪のインクジェット用紙（以下、比較試料１乃至比較試料３とする）を調整した。
【００３０】
試料１は、米坪が２００ｇ／ｍ２になるように、基紙の原料としてパルプフリーネスを３００ｃｃまで叩解した広葉樹クラフトパルプ（ＬＢＫＰ）を抄紙用原料パルプとして用い、填料としてＪＩＳ  Ｋ  ５１０１による３５０ｍｅｓｈ残渣０．５％以下のタルクを配合し、重量灰分が３％となるようにして長網抄紙機を用いて抄造した。
【００３１】
なお、インク受理層として顔料を塗布する前の塗工層の繊維配向比は１．６に、インク受理層側と反対面側の繊維配向比の比率（反対面側／インク受理層側）が１．１となるように調整した。
【００３２】
次に、顔料としてシリカ１００部を含み、かつ、前記顔料１００部に対して、バインダーとしてＰＶＡ２５部および酢酸ビニル２５部、定着剤として４級アンモニウム塩１０部
を含む塗工液を塗布し、試料１とした。なお、試料１乃至試料６と比較試料１乃至比較試料３の顔料塗布量は同等の条件とした。
【００３３】
試料２〜６及び比較試料１〜３は試料１と同様の手順で抄造し、表１に示すように、米坪、パルプフリーネス、繊維配向比、繊維配向比の比率、填料をそれぞれ試料１と異なる数値に変化させて試験を行った。
【００３４】
各試料用紙を２０.０ｃｍ×１５.０ｃｍにカットし、温度が２０度で湿度が５０％ＲＨの条件で平衡状態になった後に、温度が２０度で湿度が８０％ＲＨの条件に移し、試料用紙のカール挙動性を評価した。温度が２０度で湿度が８０％ＲＨの条件に移した５分後の試料用紙を、カール凸側を下に向け水平面がある台上に置き、四隅の水平面からの距離をＪＩＳで規定する定規で測定し、その平均値をカール度とした。カール度の平均が２ｍｍ未満であった場合は○（優れている）を、カール度の平均が２ｍｍ以上５ｍｍ以下の場合は△（やや劣る）を、カール度の平均が５ｍｍを越えた場合は×（悪い）とした。
【００３５】
搬送性の評価は、温度が２０度で湿度が８０％ＲＨの条件で市販のインクジェットプリンタ（セイコーエプソン社製、ＰＭ９５０Ｃ）で２０.０ｃｍ×１５.０ｃｍにカットした試料用紙を１００枚連続で印字を行って搬送性を評価した。試験を行った１００枚の試料用紙中、インクジェットプリンタの給紙部から試料用紙が給紙されないといった問題や、インクジェットプリンタ内部で試料用紙が詰まるといった問題が生じた試料用紙が１枚もない場合は○（優れている）、かかる問題を生じだ試料用紙が１〜５枚あった場合は△（やや劣る）、６枚以上あった場合は×（悪い）とした。
【００３６】
表１にインク受理層側の繊維配向比、インク受理層側の繊維配向比と反対面側の比率、パルプフリーネス、填料、顔料と共にカール挙動性と搬送性の評価を示した。
【００３７】
【表１】
2005178016.tif 000002
表１から明らかなように、本発明に関わるインクジェット用紙、すなわち用紙の米坪が１５０〜２００ｇ／ｍ２、繊維配向比が１．８以下、繊維配向比の比率が１．２以下で、かつ、用紙原紙のパルプフリーネスが３００ｃｃ以上、填料が重量灰分で２〜５％である試料１〜６のインクジェット用紙によれば、カール挙動性及び搬送性の面で優れていることがわかる。
【００３８】
上記要件のいずれか一つを充足しない比較試料１〜４では、十分な評価結果を得ることができない。